(57)【特許請求の範囲】
【請求項１】
少なくとも結着樹脂、着色剤及びワックスを含むトナーの製造方法において、
該結着樹脂が長鎖（メタ）アクリル酸エステルを重合する第１工程、第１工程において得られた重合体の存在下にビニル系単量体を重合する第２工程を経て製造され、
前記第１工程に供する長鎖（メタ）アクリル酸エステルの分散体の体積平均径が、０．０３μｍ以上０．５μｍ以下であり、
第１工程及び第２工程を、乳化重合法により行うことを特徴とする静電荷像現像用トナーの製造方法。
【請求項２】
長鎖アクリル酸エステルのエステル部分に、炭素数２２以上の成分が少なくとも含まれていることを特徴とする請求項１記載の静電荷像現像用トナーの製造方法。
【請求項３】
少なくとも第２工程の重合時に、ラジカル重合開始剤を用いること特徴とする請求項１又は２のいずれかに記載の静電荷像現像用トナーの製造方法。
【請求項４】
第１工程において得られた長鎖（メタ）アクリル酸エステル重合体が、結着樹脂中、１質量％以上、５０質量％以下含まれることを特徴とする請求項１乃至３のいずれかに記載の静電荷像現像用トナーの製造方法。
【請求項５】
請求項１乃至４のいずれかに記載の方法で製造された静電荷像現像用トナー。
【請求項６】
トナーの融点（Tm)が、Tm≦８０℃であることを特徴とする請求項５に記載の静電荷像
現像用トナー。
【請求項７】
トナーの融点（Tm）が、Tm≧４０℃であることを特徴とする請求項５又は６に記載の静電荷像現像用トナー。
【発明の詳細な説明】
【技術分野】
【０００１】
本発明は、静電荷像現像用トナーおよびその製造方法に関し、低温定着性と耐ブロッキング性を両立し、定着画像強度に優れ、さらには、生産安定性にも優れて安定した品質を提供することが可能な静電荷像現像用トナーの製造方法及びトナーに関する。
【背景技術】
【０００２】
静電荷像現像用トナーは、プリンターや複写機、ファクシミリなどにおいて、静電荷像を可視化する画像形成に用いられる。電子写真方式による画像の形成を例にとると、先ず感光体ドラム上に静電潜像を形成し、次いでこれをトナーにより現像した後、転写紙等に転写し、熱等により定着することによって画像形成が行われる。その際の静電荷像現像用トナーとしては、通常、結着樹脂及び着色剤に、必要に応じて帯電制御剤、離型剤、磁性体等を乾式混合した後、押出機等で溶融混練し、次いで粉砕、分級する、いわゆる溶融混練粉砕法により得られたトナー粒子に、流動性等の各種性能を付与することを目的として、例えばシリカ等の固体微粒子を外添剤として表面に付着させた形態のものが用いられている。
【０００３】
近年、複写機やプリンター等の画像形成において高精細画質化が要求され、それに応えるためには、トナー粒子の平均粒径が３〜８μｍ程度で、かつ、粒度分布の狭いことが必要であるが、溶融混練粉砕法においてはトナー粒子の粒径を制御することが難しく、平均粒径が３〜８μｍの範囲のトナー粒子を得ようとすると、所望粒径以下の微粉が多量に副生し、これを分級工程で分別することが困難であるという問題点があった。
【０００４】
溶融混練粉砕法におけるこのような問題点を改善する方法として、溶融混練粉砕法に代わって、懸濁重合法、乳化重合凝集法、溶解懸濁法などの重合法による製造方法が提案されている。
懸濁重合法は、重合性単量体、重合開始剤、着色剤などを成分とする組成物を水系媒体中に懸濁分散した後に重合してトナー粒子を製造する方法である。乳化重合凝集法は、重合開始剤及び乳化剤を含有する水性媒体中に重合性単量体を乳化し、攪拌下に重合性単量体を重合して重合体一次粒子を得て、これに着色剤並びに必要に応じて帯電制御剤等を添加して重合体一次粒子を凝集させ、さらに得られた凝集粒子を熟成させてトナー粒子を製造する方法である。また、溶解懸濁法は結着樹脂を有機溶剤に溶解し、着色剤などを添加分散して得られる溶液相を、分散剤等を含有した水相において機械的な剪断力で分散し液滴を形成し、液滴から有機溶剤を除去してトナー粒子を製造する方法である。
【０００５】
これらの重合法によれば、トナー粒子の粒径制御が容易であるので、小粒径かつ粒度分布が狭く、高精細画質の形成が可能なトナー粒子を得ることができる。
乳化重合凝集法は、重合性単量体の重合とトナー粒子の造粒とを製造工程内で行うため、別途製造した結着樹脂を用いて造粒する溶解懸濁法に比べてトナー製造に要するエネルギーが小さい利点があり、また、小粒径トナーを調整し易く、粒度分布や粒径の制御が行い易い。
【０００６】
また、近年における複写機やプリンター等の普及に伴い、画像品質への要求に加え、特に高速印刷および低エネルギー定着性に優れたトナーが望まれるようになり、トナーの低温定着性の改善が試みられている。低温定着性と耐ブロッキング性や耐高温オフセット性とは、通常は二律背反の関係にあり、両立を図ることが望まれている。
その目的を達成するため、オフセット防止剤としてワックスが使用されている。しかしながら、トナー中のワックス含有量には限界があり、過剰に使用するとトナーからの漏れ
出しが発生し、耐ブロッキング性を悪化させてしまう。その為、ワックスによる低温定着性の改良には限界がある。
【０００７】
低温定着性を改良する方法として、結晶性ポリエステル樹脂を非晶性樹脂に含有することで低温定着性を改良する技術も提案されている（特許文献１〜４）。
これら結晶性ポリエステル樹脂を、相溶性の悪い非晶性樹脂に分散含有させた場合、たとえば非晶性樹脂がスチレン系樹脂の場合、結晶性ポリエステル成分の分散ドメインが充分に小さく分散しないため、得られたトナーは結晶性樹脂の欠点である脆性や現像時に部材への付着性が発現したり、また加熱時の弾性が急激に低下するために、定着の温度幅が非常に小さくなったりする問題があった。
【０００８】
一方、これら結晶性ポリエステル樹脂を、相溶性の良い非晶性樹脂に分散含有させた場合、たとえば非晶性樹脂がポリエステル樹脂の場合、これを溶融混練にて分散させると、充分な分散性が得られず、相溶性の悪い非晶性樹脂に分散させた場合と同じ欠点を持つトナーしか得られなかった。
これら結晶、非晶性ポリエステル樹脂をそれぞれ水中に微小に分散したものを混合する場合は、非晶性ポリエステル樹脂を水中に分散するのに過大なエネルギーや有機溶剤の助力が必要となるのでコストが高くなり、分散助剤にアルカリを使用すると、加水分解により性能が劣化するなどの問題があった。さらに、この非晶性ポリエステル樹脂が良好な定着性を得るように分子量を設計するのに従来多く使用されてきた錫系触媒には環境を汚染する欠点があり、良好な定着性を補佐して安全な樹脂が得られていない現状である。
【０００９】
それに対して、長鎖（メタ）アクリル酸エステルを含んだ低融点の結晶性樹脂を用いる方法が提案されている（特許文献５）。これらのモノマーは、容易に乳化することができ、水系でのトナー製造に非常に適している。しかしながら、このような長鎖（メタ）アクリル酸エステル重合体を結着樹脂として用いた場合、脆性が発現し、定着画像強度が著しく悪化し、折り曲げや引っかきによって容易に画像欠損が生じてしまう。また、長鎖（メタ）アクリル酸エステルとビニル系モノマーを共重合すると（特許文献６〜７）、融点が低下してしまい、耐ブロッキング性を悪化させてしまう。
【００１０】
また、長鎖（メタ）アクリル酸エステル重合体を非結晶性樹脂でコアシェル化し、長鎖（メタ）アクリル酸エステル重合体を異形剤として用いたラテックスの製造法も提案されている（特許文献８）。しかしながら、これらのラテックスをトナー化しても長鎖（メタ）アクリル酸エステル重合体のみでは離形効果が十分ではなく、オフセットが発生し、さらにラテックスの粒径が大きいため、顔料と凝集した際に粗粉が発生してしまう問題がある。
【先行技術文献】
【特許文献】
【００１１】
【特許文献１】特開２００２−１８２４２８号公報
【特許文献２】特開２００２−２８４８６６号公報
【特許文献３】特開２００５−２３４０４６号公報
【特許文献４】特開２００６−１１３４７３号公報
【特許文献５】特公昭５６−１３９４３号公報
【特許文献６】特開平７−３０１９４９号公報
【特許文献７】特開平８−９５２９４号公報
【特許文献８】特開２００５−２０８６５３号公報
【発明の概要】
【発明が解決しようとする課題】
【００１２】
本発明は、静電荷像現像用トナーの製造方法に関し、低温定着性と耐ブロッキング性を両立し、定着画像強度に優れ、さらには、生産安定性にも優れて安定した品質を提供することが可能な静電荷像現像用トナー及びトナーの製造方法を提供するものである。
【課題を解決するための手段】
【００１３】
本発明者は、前記課題を解決するために検討を重ね、結着樹脂として長鎖（メタ）アクリル酸エステル重合体を用いることで課題を解決できることを見出した。本発明は、この知見に基づくものであり、本発明の要旨は以下の通りである。
（１）少なくとも結着樹脂、着色剤及びワックスを含むトナーの製造方法において、該結着樹脂が長鎖（メタ）アクリル酸エステルを重合する第１工程、第１工程において得られた重合体の存在下にビニル系単量体を重合する第２工程を経て製造されることを特徴とする静電荷像現像用トナーの製造方法。
（２）長鎖アクリル酸エステルのエステル部分に、炭素数２２以上の成分が少なくとも含まれていることを特徴とする前記（１）に記載の静電荷像現像用トナーの製造方法。
（３）第１工程に供する長鎖（メタ）アクリル酸エステルの分散体の体積平均径が、０．０３μｍ〜１μｍであることを特徴とする前記（１）又は（２）に記載の静電荷像現像用トナーの製造方法。
（４）少なくとも第２工程の重合時に、ラジカル重合開始剤を用いること特徴とする前記（１）乃至（３）のいずれかに記載の静電荷像現像用トナーの製造方法。
（５）第１工程において得られた長鎖（メタ）アクリル酸エステル重合体が、結着樹脂中、１質量％以上、５０質量％以下含まれることを特徴とする前記（１）乃至（４）のいずれかに記載の静電荷像現像用トナーの製造方法。
（６）  第１工程及び第２工程を、懸濁重合法、乳化重合凝集法、又は溶解懸濁重合法のいずれかにより行うことを特徴とする（１）乃至（５）のいずれかに記載の静電荷像現像用トナーの製造方法。
（７）前記（１）乃至（６）のいずれかに記載の方法で製造された静電荷像現像用トナー。
（８）トナーの融点（Tm)が、Tm≦８０℃であることを特徴とする前記（７）に記載の静
電荷像現像用トナー。
（９）トナーの融点（Tm）が、Tm≧４０℃であることを特徴とする前記（７）又は（８）に記載の静電荷像現像用トナー。
【発明の効果】
【００１４】
本発明によれば、低温定着性と耐ブロッキング性を両立し、定着画像強度に優れ、高速プリンターでの使用に適し、さらには、生産安定性にも優れ、品質の安定した静電荷像現像用トナー及びその製造方法を提供することができる。
【発明を実施するための形態】
【００１５】
本発明のトナーは、少なくとも着色剤、結着樹脂、ワックスを含有し、その他必要に応じて、帯電制御剤、外添剤などを含有していても良い。また、本発明のトナーの第１工程及び第２工程は、好ましくは湿式法によって製造される。
湿式法としては、懸濁重合法、乳化重合凝集法、溶融懸濁法等の方法が挙げられる。
懸濁重合法としては、通常、結着樹脂モノマーに着色剤、ワックスを溶解させた後、そのモノマー溶液を水性媒体中で機械的せん断力によりモノマー滴として懸濁させ、重合を行って得られる。
【００１６】
乳化重合凝集法としては、通常、重合開始剤及び乳化剤等を含有する水性媒体中に結着樹脂の重合性単量体を乳化し、攪拌下に重合性単量体を重合して重合体一次粒子を得て、これに着色剤並びに必要に応じて帯電制御剤等を添加して重合体一次粒子を凝集させ、さらに得られた凝集粒子を熟成させてトナー粒子を製造する方法である。
溶融懸濁法としては、通常、溶媒中に結着樹脂、ワックス等を溶解して油相を得、その油相を水系媒体中に油滴として懸濁させた後、溶媒を除去して得られる。
【００１７】
本発明の結着樹脂は、長鎖（メタ）アクリル酸エステルを重合する第１工程、第1工程
において得られた重合体の存在下に、ビニル系単量体を重合する第２工程を経て製造される。
第１工程は、単量体（長鎖（メタ）アクリル酸エステル）溶液を調製し、この単量体溶液を水系媒体（例えば、界面活性剤水溶液）中に油滴分散させた後、この系を重合処理することにより、樹脂粒子の分散液を調製するものである。また、必要に応じて単量体にワックス等の結晶性物質を溶解させて単量体溶液を調整してもよい。
【００１８】
第２工程は、第1工程で得られた樹脂粒子の分散液に、さらに単量体（ビニル系単量体
）を添加し、樹脂粒子の存在下で単量体を重合処理することにより、樹脂粒子を形成するものである。
本発明の結着樹脂を得る第１工程と第２工程において用いられる単量体は、単独で用いても複数種類を混合して用いてもよい。
【００１９】
本発明では、結着樹脂を第１工程、第２工程を経て得ることにより、低温定着性及び耐ブロッキング性に優れた静電荷像現像用トナー及びその製造方法を提供することができる。
明らかではないが、以下のような機構により本発明の効果が発現していると考えられる。まず、長鎖（メタ）アクリル酸エステルを最初に重合することにより、単一の融点を持つ重合体が得られる。その後に、第２工程としてビニル系単量体を重合するため、長鎖（メタ）アクリル酸エステルとビニル系単量体の共重合により生成すると考えられる低融点成分の生成を抑えることができる。
【００２０】
また、ビニル系単量体を重合する際に、モノマー又は開始剤に由来するラジカルが、一部の長鎖（メタ）アクリル酸エステル重合体のアクリル酸部位における三級水素を引き抜くことにより、グラフトポリマーが生成する。このグラフトポリマーが相溶化剤となり、結晶性樹脂である長鎖（メタ）アクリル酸エステル重合体及びビニル系重合体の界面を安定化し、ビニル系共重合体中に長鎖（メタ）アクリル酸エステル重合体が分散したトナーが得られることにより、低温定着性及び耐ブロッキング性に優れたトナーが製造可能となると考えられる。
【００２１】
本発明に用いる長鎖（メタ）アクリル酸エステルは、直鎖でも分岐していても良く、エステル部分が不飽和でも良い。
本発明において、長鎖（メタ）アクリル酸エステルは単独でも、混合して用いても良いが、長鎖（メタ）アクリル酸エステルのエステル部分の炭素数の平均が、トナー融点を好ましい範囲とするために、１８以上であることが好ましく、１９以上であることが更に好ましく、２０以上であることが特に好ましい。
【００２２】
また、長鎖（メタ）アクリル酸エステルのエステル部分の炭素数が２２以上の単量体が少なくとも含まれていることが好ましい。また、長鎖（メタ）アクリル酸エステルのエステル部分の炭素数が２２以上の単量体が含まれると、トナー融点が好ましい範囲となる傾向があるため、長鎖（メタ）アクリル酸エステルから誘導される部分の１質量％以上が好ましく、５質量％以上が更に好ましく、１０質量％以上であることが特に好ましい。また、１００質量％であってもよい。
【００２３】
さらに、本発明の長鎖（メタ）アクリル酸エステルにおいて、エステル部分の炭素数が１２以上の単量体が５０質量％以上であることが、結晶化によるトナー融点の最適化に好
ましい傾向がある。エステル部分の炭素数が小さすぎると、低融点となり耐ブロッキング性に劣る傾向がある。
長鎖（メタ）アクリル酸エステルのエステル部分の炭素数は、DSC、NMR、MS等で測定することが可能である。
【００２４】
また、本発明の長鎖（メタ）アクリル酸エステルにおいて、長鎖アクリル酸エステルが少なくとも１質量％以上含まれていることが好ましい。長鎖アクリル酸エステルが含まれると、三級水素の引き抜きによるグラフトポリマーが生成しやすくなり、ビニル系共重合体との相溶性が高まり、均一なトナーが得られる傾向がある。
本発明に用いる長鎖（メタ）アクリル酸エステルは、特に限定されないが、ベヘニルアクリレート、ステアリルアクリレート、ベヘニルメタクリレート、ステアリルメタクリレート、セチルアクリレート、セチルメタクリレート、ミリスチルアクリレート、ミリスチルメタクリレート、イコシルアクリレート、イコシルメタクリレート、テトラコシルアクリレート、テトラコシルメタクリレート等の単量体が低温定着を達成するために好ましい。
【００２５】
本発明において、長鎖（メタ）アクリル酸エステルの重合体の融点は、１００℃以下が好ましく、８０℃以下が更に好ましく、７０℃以下が特に好ましい。また、融点は、４０℃以上が好ましく、さらに好ましくは５０℃以上である。融点が高すぎると、定着温度低減の効果が乏しくなり、融点が低すぎると固結性、保存性に問題が生じる場合がある。
本発明に用いる長鎖（メタ）アクリル酸エステル重合体の100℃における貯蔵弾性率は
、１０５Ｐａ以下であることが好ましい。また、１０４Ｐａ以下であることがさらに好ましい。貯蔵弾性率が高すぎると、低温定着の効果が得られない場合がある。
【００２６】
本発明の第１工程における重合時間は特に限定されないが、重合後の残存する単量体が１質量％未満となるまで重合を行うことが好ましく、通常、５分以上、３時間以下であり、重合は、第１工程に供する単量体の融点以上の温度で行うことが好ましい。
本発明の結着樹脂の製造工程である第１工程に供する長鎖（メタ）アクリル酸エステルは、必要に応じ、溶融、水及び界面活性剤等と混合した後に高圧機械乳化を行なうことが好ましい。また、高圧機械乳化は、ワックスと共に行ってもよい。高圧機械乳化を行うことで、長鎖（メタ）アクリル酸エステルやワックスの分散体の径を小さくすることができる。重合前の分散体の径が小さくなることで、分散体の比表面積が大きくなり、グラフト反応が進行しやすい傾向がある。
【００２７】
本発明において、長鎖（メタ）アクリル酸エステル及びワックスの分散体の体積平均粒径は、０．０３μｍ以上が好ましく、０．０５μｍ以上が更に好ましく、０．１μｍ以上が特に好ましい。また、２μｍ以下が好ましく、１μｍ以下が更に好ましく、０．５μｍ以下が特に好ましい。
本発明の高圧機械乳化に用いる装置は特に限定されないが、ポンプ圧が５MPa以上、さ
らに好ましく１０MPa以上の装置を用いることが好ましい。
【００２８】
また、高圧機械乳化は長鎖（メタ）アクリル酸エステル及びワックスの融点以上の温度にて乳化を行なうことが好ましい。乳化温度が低すぎると、分散体の粒径が小さくなりにくい傾向がある。
本発明の第２工程に供する長鎖（メタ）アクリル酸エステル重合体の量は、結着樹脂１００質量部中に１質量部以上になるように仕込むことが好ましく、より好ましくは２質量部以上、さらに好ましくは５質量部以上である。また、結着樹脂１００質量部中に５０質量部以下になるように仕込むこと好ましく、より好ましくは４５質量部以下、さらに好ましくは、４０質量部以下である。結着樹脂中の長鎖（メタ）アクリル酸エステル重合体の含有量が少なすぎると、低温定着性等の性能が十分でない場合があり、多すぎると、定着
画像強度が悪化し、折り曲げや引っかきによって画像欠損が生じてしまう場合がある。
【００２９】
本発明の結着樹脂の製造工程である第２工程に供されるビニル系単量体としては、従来トナーの結着樹脂に用いられている単量体を適宜用いることができる。
例えば、単量体としては、酸性基を有する重合性単量体（以下、単に酸性単量体と称すことがある）、塩基性基を有する重合性単量体（以下、単に塩基性単量体と称することがある）、酸性基も塩基性基も有さない重合性単量体（以下、その他の単量体と称することがある）のいずれの重合性単量体も使用することができる。
【００３０】
単量体としては例えば、アクリル酸、メタクリル酸、マレイン酸、フマル酸、ケイ皮酸等のカルボキシル基を有する重合性単量体、スルホン化スチレン等のスルホン酸基を有する重合性単量体、ビニルベンゼンスルホンアミド等のスルホンアミド基を有する重合性単量体等が挙げられる。また、塩基性単量体としては、アミノスチレン等のアミノ基を有する芳香族ビニル化合物、ビニルピリジン、ビニルピロリドン等の窒素含有複素環含有重合性単量体、ジメチルアミノエチルアクリレート、ジエチルアミノエチルメタクリレート等のアミノ基を有する（メタ）アクリル酸エステル等が挙げられる。これら酸性単量体及び塩基性単量体は、単独で用いても複数種類を混合して用いてもよく、また、対イオンを伴って塩として存在していてもよい。中でも、酸性単量体を用いるのが好ましく、より好ましくはアクリル酸及び／又はメタクリル酸であるのがよい。
【００３１】
また、スチレン、メチルスチレン、クロロスチレン、ジクロロスチレン、ｐ−ｔｅｒｔ−ブチルスチレン、ｐ−ｎ−ブチルスチレン、ｐ−ｎ−ノニルスチレン等のスチレン類、アクリル酸メチル、アクリル酸エチル、アクリル酸プロピル、アクリル酸ｎ−ブチル、アクリル酸イソブチル、アクリル酸ヒドロキシエチル、アクリル酸２−エチルヘキシル等のアクリル酸エステル類、メタクリル酸メチル、メタクリル酸エチル、メタクリル酸プロピル、メタクリル酸ｎ−ブチル、メタクリル酸イソブチル、メタクリル酸ヒドロキシエチル、メタクリル酸２−エチルヘキシル等のメタクリル酸エステル類、アクリルアミド、Ｎ−プロピルアクリルアミド、Ｎ，Ｎ−ジメチルアクリルアミド、Ｎ，Ｎ−ジプロピルアクリルアミド、Ｎ，Ｎ−ジブチルアクリルアミド等が挙げられ、重合性単量体は、単独で用いてもよく、また複数を組み合わせて用いてもよい。
【００３２】
更に、結着樹脂を架橋樹脂とする場合、上述の単量体と共にラジカル重合性を有する多官能性単量体が用いられ、例えば、ジビニルベンゼン、ヘキサンジオールジアクリレート、エチレングリコールジメタクリレート、ジエチレングリコールジメタクリレート、ジエチレングリコールジアクリレート、トリエチレングリコールジアクリレート、ネオペンチルグリコールジメタクリレート、ネオペンチルグリコールジアクリレート、ジアリルフタレート等が挙げられる。また、反応性基をペンダントグループに有する重合性単量体、例えばグリシジルメタクリレート、メチロールアクリルアミド、アクロレイン等を用いることも可能である。中でもラジカル重合性の二官能性重合性単量体が好ましく、ジビニルベンゼン、ヘキサンジオールジアクリレートが特に好ましい。これら多官能性重合性単量体は、単独で用いても複数種類を混合して用いてもよい。
【００３３】
本発明の第２工程における重合時間は、第２工程に供する単量体や乳化剤等の添加方法等によって適宜調整することができ、特に限定されないが、重合後の残存する単量体が供給する単量体合計に対して１質量％未満となるまで重合を行うことが好ましい。また、重合は、第１工程で得られた重合体の融点以上の温度で行うことが好ましい。 
本発明において、結着樹脂を製造する工程に用いられる重合開始剤は第１工程及び第２工程で特に限定されないが、必要に応じて公知の重合開始剤を用いることができ、重合開始剤を１種又は２種以上組み合わせて使用する事ができる。重合開始剤には、ラジカル重合開始剤とイオン重合開始剤があるが、水中での使用においてラジカル重合開始剤が好ま
しく、また、結着樹脂を得る第２工程においてラジカル重合開始剤を用いると、水素引き抜きによるグラフト反応が起こりやすいため特に好ましい。
【００３４】
ラジカル重合開始剤には、有機重合開始剤と無機重合開始剤があるが、過酸化水素及び有機重合開始剤が好ましく用いられる。過硫酸カリウム、過硫酸ナトリウム、過硫酸アンモニウム等の無機重合開始剤は、大量の使用が必要である場合があり、重合末端に親水基が生成するため、帯電特性に悪影響を与える傾向がある。
特に、過酸化水素及び有機重合開始剤は、結着樹脂を得る第２工程においては、水素引き抜きによるグラフト反応が起こりやすいケトンパーオキサイド、及び過酸化水素を含むハイドロパーオキサイドが好ましい。さらには、過酸化水素を含むハイドロパーオキサイドが最も好ましい。
【００３５】
これら重合開始剤はモノマー添加前、添加と同時、添加後のいずれの時期に重合系に添加しても良く、必要に応じてこれらの添加方法を組み合わせても良い。
本発明では、必要に応じて公知の連鎖移動剤を使用することができる。連鎖移動剤の具体的な例としては、ｔ−ドデシルメルカプタン、２−メルカプトエタノール、ジイソプロピルキサントゲン、四塩化炭素、トリクロロブロモメタン等があげられる。連鎖移動剤は単独または２種類以上の併用でもよく、通常は、重合性単量体に対して０〜５質量％用いられる。
【００３６】
本発明では、必要に応じて公知の懸濁安定剤を使用することができる。懸濁安定剤の具体的な例としては、リン酸カルシウム、リン酸マグネシウム、水酸化カルシウム、水酸化マグネシウム等が挙げられる。これらは、一種或いは二種以上を組み合わせて用いてもよく、重合性単量体１００質量部に対して１質量部以上、１０質量部以下の量で用いてもよい。
【００３７】
重合開始剤および懸濁安定剤は、何れも、重合性単量体添加前、添加と同時、添加後のいずれの時期に重合系に添加してもよく、必要に応じてこれらの添加方法を組み合わせてもよい。
その他、反応系には、ｐＨ調整剤、重合度調節剤、消泡剤等を適宜添加することができる。
【００３８】
本発明のトナーは懸濁重合法、乳化重合凝集法、溶解懸濁法などの何れの重合法で製造してもよく、特に限定されない。
本発明において、結着樹脂を乳化重合で重合する場合、用いる乳化剤としては公知のものが使用できるが、カチオン性界面活性剤、アニオン性界面活性剤、ノニオン性界面活性剤の中から選ばれる一種又は二種以上の乳化剤を併用して用いることができる。
【００３９】
カチオン性界面活性剤としては、例えば、ドデシルアンモニウムクロライド、ドデシルアンモニウムブロマイド、ドデシルトリメチルアンモニウムブロマイド、ドデシルピリジニウムクロライド、ドデシルピリジニウムブロマイド、ヘキサデシルトリメチルアンモニウムブロマイド等が挙げられ、アニオン性界面活性剤としては、例えば、ステアリン酸ナトリウム、ドデカン酸ナトリウム、等の脂肪酸石けん、硫酸ドデシルナトリウム、ドデシルベンゼンスルホン酸ナトリウム、ラウリル硫酸ナトリウム等が挙げられる。ノニオン界面活性剤としては、例えば、ポリオキシエチレンドデシルエーテル、ポリオキシエチレンヘキサデシルエーテル、ポリオキシエチレンノニルフェニルエーテル、ポリオキシエチレンラウリルエーテル、ポリオキシエチレンソルビタンモノオレアートエーテル、モノデカノイルショ糖等が挙げられる。
【００４０】
本発明において乳化剤の使用量は、重合性単量体１００質量部に対して０．１質量部以
上、１０質量部以下で用いられることが好ましい。また、これらの乳化剤に、例えば、部分或いは完全ケン化ポリビニルアルコール等のポリビニルアルコール類、ヒドロキシエチルセルロース等のセルロース誘導体類等の一種或いは二種以上を保護コロイドとして併用することができる。
【００４１】
本発明において、乳化重合により得られる多段重合後の重合体一次粒子の体積平均粒径は、通常０．０３μｍ以上、好ましくは０．０５μｍ以上、更に好ましくは０．１μｍ以上であり、通常３μｍ以下、好ましくは２μｍ以下、更に好ましくは１μｍ以下である。粒径が小さすぎると、凝集工程において凝集速度の制御が困難となる場合があり、粒径が大きすぎると、凝集して得られるトナー粒子の粒径が大きくなり易く、目的とする粒径のトナーを得ることが困難となる場合がある。
【００４２】
本発明のトナーに用いられるワックスは、公知のワックスを任意に使用することができるが、具体的には低分子量ポリエチレン、低分子量ポリプロピレン、共重合ポリエチレン等のオレフィン系ワックス、パラフィンワックス、ベヘン酸ベヘニル、モンタン酸エステル、ステアリン酸ステアリル等の長鎖脂肪族基を有するエステル系ワックス、水添ひまし油カルナバワックス等の植物系ワックス、ジステアリルケトン等の長鎖アルキル基を有するケトン、アルキル基を有するシリコーン、ステアリン酸等の高級脂肪酸、長鎖脂肪酸アルコール、ペンタエリスリトール等の長鎖脂肪酸多価アルコール、及びその部分エステル体、オレイン酸アミド、ステアリン酸アミド等の高級脂肪酸アミド、等が例示され、好ましくは、パラフィンワックスまたはフィッシャートロプシュワックスなどの炭化水素系、エステル系ワックス、シリコーン系ワックスが挙げられる。
【００４３】
本発明において、炭化水素系ワックスは、重合法によって得られるトナーの結着樹脂として一般的に用いられる樹脂類との相溶性が低いため、好ましい。結着樹脂との相溶性が高過ぎるワックスを用いると、ワックスが樹脂中に溶解して樹脂特性を変化させ、定着性と耐ブロッキング性の両立を困難にしたり、ワックスのトナー表面への露出およびトナーからの遊離によって画質低下を引き起こしたりするなど、トナー性能への悪影響を及ぼすことがある。
【００４４】
本発明において、ワックスは、単独で用いても混合して用いても良い。また、これらのワックスの中で定着性を改善するため、ワックスの融点は１１０℃以下が好ましく、９０℃以下が更に好ましく、８０℃以下が特に好ましい。融点の下限としては、４０℃以上が好ましく、さらに好ましくは５０℃以上である。融点が高すぎると、定着温度低減の効果が乏しくなり、融点が低すぎると、固結性、保存性に問題が生じる場合がある。
【００４５】
本発明においてワックスの量は、トナー１００質量部中に１質量部以上であることが好ましく、より好ましくは２質量部以上、さらに好ましくは５質量部以上である。また、４０質量部以下であることが好ましく、より好ましくは３５質量部以下、さらに好ましくは、３０質量部以下である。トナー中のワックス含有量が少なすぎると、高温オフセット性等の性能が十分でない場合があり、含有量が多すぎると、耐ブロッキング性が十分でなかったり、ワックスがトナーから漏出することにより装置を汚染したりする場合がある。
【００４６】
本発明の着色剤としては公知の着色剤を任意に用いることができる。着色剤の具体的な例としては、カーボンブラック、アニリンブルー、フタロシアニンブルー、フタロシアニングリーン、ハンザイエロー、ローダミン系染顔料、クロムイエロー、キナクリドン、ベンジジンイエロー、ローズベンガル、トリアリルメタン系染料、モノアゾ系、ジスアゾ系、縮合アゾ系染顔料など、公知の任意の染顔料を単独あるいは混合して用いることができる。フルカラートナーの場合にはイエローはベンジジンイエロー、モノアゾ系、縮合アゾ系染顔料、マゼンタはキナクリドン、モノアゾ系染顔料、シアンはフタロシアニンブルー
をそれぞれ用いるのが好ましい。着色剤は、重合体一次粒子１００質量部に対して３質量部以上、２０質量部以下となるように用いることが好ましい。
【００４７】
乳化重合凝集法における着色剤の配合は、通常、凝集工程で行われる。重合体一次粒子の分散液と着色剤粒子の分散液とを混合して混合分散液とした後、これを凝集させて粒子凝集体とする。着色剤は、乳化剤の存在下で水中に分散した状態で用いるのが好ましく、着色剤粒子の体積平均粒径が０．０１μｍ以上、より好ましくは０．０５μｍ以上であり、３μｍ以下、より好ましくは１μｍである。
【００４８】
本発明において帯電制御剤を用いる場合には、公知の任意のものを単独ないしは併用して用いることができ、例えば、正帯電性帯電制御剤として４級アンモニウム塩、塩基性・電子供与性の金属物質が挙げられ、負帯電性帯電制御剤として金属キレート類、有機酸の金属塩、含金属染料、ニグロシン染料、アミド基含有化合物、フェノール化合物、ナフトール化合物及びそれらの金属塩、ウレタン結合含有化合物、酸性もしくは電子吸引性の有機物質が挙げられる。
【００４９】
また、本発明の製造方法で得られる静電荷像現像用トナーをカラートナー又はフルカラートナーにおける黒色トナー以外のトナーとして使用する場合には、無色ないしは淡色でトナーへの色調障害がない帯電制御剤を用いることが好ましく、例えば、正帯電性帯電制御剤としては４級アンモニウム塩化合物が、負帯電性帯電制御剤としてはサリチル酸もしくはアルキルサリチル酸のクロム、亜鉛、アルミニウムなどとの金属塩、金属錯体や、ベンジル酸の金属塩、金属錯体、アミド化合物、フェノール化合物、ナフトール化合物、フェノールアミド化合物、４，４’−メチレンビス〔２−〔Ｎ−（４−クロロフェニル）アミド〕−３−ヒドロキシナフタレン〕等のヒドロキシナフタレン化合物が好ましい。
【００５０】
本発明において、乳化重合凝集法でトナー中に帯電制御剤を含有させる場合は、乳化重合時に重合性単量体等とともに帯電制御剤を添加するか、重合体一次粒子及び着色剤等とともに凝集工程で添加するか、重合体一次粒子及び着色剤等を凝集させてほぼ目的とする粒径となった後に添加する等の方法によって配合することができる。これらのうち、帯電制御剤を界面活性剤を用いて水中で分散させ、体積平均粒径０．０１μｍ以上、３μｍ以下の分散液として凝集工程に添加することが好ましい。
【００５１】
乳化重合凝集法においては、乳化重合により得られた結着樹脂単量体の重合体一次粒子、着色剤分散系、ワックス分散液等を作製しておき、これらを水系媒体中に分散させ加熱等を行うことにより凝集工程、さらに熟成工程を経る。これらを洗浄・ろ過により収集し、乾燥することによりトナー母粒子を得ることができる。また、必要により外添等を行い、トナーを得ることができる。
【００５２】
乳化重合凝集法において、凝集は通常、攪拌装置を備えた槽内で行われるが、加熱する方法、電解質を加える方法と、これらを組み合わせる方法とがある。重合体一次粒子を攪拌下に凝集して目的とする大きさの粒子凝集体を得ようとする場合、粒子同士の凝集力と攪拌による剪断力とのバランスから粒子凝集体の粒径が制御されるが、加熱するか、或いは電解質を加えることによって凝集力を大きくすることができる。
【００５３】
本発明において、電解質を添加して凝集を行う場合の電解質としては、有機塩、無機塩のいずれでも良いが、具体的には、ＮａＣｌ、ＫＣｌ、ＬｉＣｌ、Ｎａ2ＳＯ4、Ｋ2ＳＯ4、Ｌｉ2ＳＯ4、ＭｇＣｌ2、ＣａＣｌ2、ＭｇＳＯ4、ＣａＳＯ4、ＺｎＳＯ4、Ａｌ2（ＳＯ4）3、Ｆｅ2（ＳＯ4）3、ＣＨ3ＣＯＯＮａ、Ｃ6Ｈ5ＳＯ3Ｎａ等が挙げられる。これらの
うち、２価以上の多価の金属カチオンを有する無機塩が好ましい。
【００５４】
本発明において、電解質の添加量は、電解質の種類、目的とする粒径等によって異なるが、混合分散液の固形成分１００質量部に対して、０．０５質量部以上が好ましく、０．１質量部以上が更に好ましい。また、２５質量部以下が好ましく、更には１５質量部以下、特に１０質量部以下が好ましい。添加量が少なすぎると、凝集反応の進行が遅くなり凝集反応後も１μｍ以下の微粉が残ったり、得られた粒子凝集体の平均粒径が目的の粒径に達しないなどの問題を生じたりする場合があり、多すぎると、急速な凝集となりやすく粒径の制御が困難となり、得られた凝集粒子中に粗粉や不定形のものが含まれるなどの問題を生じる場合がある。電解質を加えて凝集を行う場合の凝集温度は、２０℃以上、更に好ましくは３０℃以上であり、７０℃以下、更に好ましくは６０℃以下である。
【００５５】
電解質を用いないで加熱のみによって凝集を行う場合の凝集温度は、重合体一次粒子のガラス転移温度をＴｇとすると、（Ｔｇ−２０）℃以上が好ましく、（Ｔｇ−１０）℃以上が更に好ましい。また、Ｔｇ以下が好ましく、（Ｔｇ−５）℃以下が好ましい。
凝集に要する時間は装置形状や処理スケールにより最適化されるが、トナーの粒径が目的とする粒径に到達するためには、前記した所定の温度で通常、少なくとも３０分以上保持することが望ましい。所定の温度へ到達するまでの昇温は、一定速度で昇温しても良いし、段階的に昇温することもできる。
【００５６】
上述の凝集処理後の粒子凝集体表面に、必要に応じて樹脂微粒子を付着または固着した粒子を形成することも出来る。粒子凝集体表面に性状を制御した樹脂微粒子を付着または固着することにより、得られるトナーの帯電性や耐熱性を向上できる場合があり、さらには、本発明の効果を一層顕著とすることができる。
樹脂微粒子として重合体一次粒子のガラス転移温度よりも高いガラス転移温度を有する樹脂微粒子を用いた場合、定着性を損なうことなく、耐ブロッキング性の一層の向上が実現できるので好ましい。該樹脂微粒子の体積平均粒径は、０．０２μｍ以上が好ましく、０．０５μｍ以上が更に好ましい。また、３μｍ以下、さらに１．５μｍ以下が好ましい。樹脂微粒子としては、前述の重合体一次粒子に用いられる重合性単量体と同様なモノマーを乳化重合して得られたもの等を用いることができる。
【００５７】
樹脂微粒子は、通常、界面活性剤により水または水を主体とする液中に分散した分散液として用いるが、帯電制御剤を凝集処理後に加える場合には、粒子凝集体を含む分散液に帯電制御剤を加えた後に樹脂微粒子を加えることが好ましい。
凝集工程で得られた粒子凝集体の安定性を増すために、凝集工程の後の熟成工程において凝集粒子内の融着を行うことが好ましい。熟成工程の温度は、好ましくは重合体一次粒子のＴｇ以上、より好ましくはＴｇより５℃高い温度以上であり、また、好ましくはＴｇより８０℃高い温度以下、より好ましくはＴｇより５０℃高い温度以下である。また、熟成工程に要する時間は、目的とするトナーの形状により異なるが、重合体一次粒子のガラス転移温度以上に到達した後、通常０．１〜１０時間、好ましくは１〜６時間保持することが望ましい。
【００５８】
なお、凝集工程以降、好ましくは熟成工程以前又は熟成工程中の段階で、界面活性剤を添加するか、ｐＨ値を上げることが好ましい。ここで用いられる界面活性剤としては、重合体一次粒子を製造する際に用いることのできる乳化剤から一種以上を選択して用いることができるが、特に重合体一次粒子を製造した際に用いた乳化剤と同じものを用いることが好ましい。界面活性剤を添加する場合の添加量は限定されないが、混合分散液の固形成分１００質量部に対して、好ましくは０．１質量部以上、より好ましくは１質量部以上、更に好ましくは３質量部以上であり、また、好ましくは２０質量部以下、より好ましくは１５質量部以下、更に好ましくは１０質量部以下である。凝集工程以降、熟成工程の完了前の間に界面活性剤を添加するか、ｐＨ値を上げることにより、凝集工程で凝集した粒子凝集体同士の凝集等を抑制することができ、熟成工程後の粗大粒子生成を抑制できる場合
がある。
【００５９】
熟成工程での加熱処理により、凝集体における重合体一次粒子同士の融着一体化がなされ、凝集体としてのトナー粒子形状も球形に近いものとなる。熟成工程前の粒子凝集体は、重合体一次粒子の静電的あるいは物理的凝集による集合体であると考えられるが、熟成工程後は、粒子凝集体を構成する重合体一次粒子は互いに融着しており、トナー粒子の形状も球状に近いものとすることが可能となる。この様な熟成工程によれば、熟成工程の温度及び時間等を制御することにより、重合体一次粒子が凝集した形状である葡萄型、融着が進んだジャガイモ型、更に融着が進んだ球状等、目的に応じて様々な形状のトナーを製造することができる。
【００６０】
本発明において、重合方法として懸濁重合法を行う場合には、上述の第１工程で得られた重合体及び結着樹脂の単量体中に着色剤、重合開始剤、そして必要に応じてワックス、極性樹脂、荷電制御剤や架橋剤などの添加剤を加え、均一に溶解又は分散させた単量体組成物を調製する。この単量体組成物を、分散安定剤等を含有する水系媒体中に分散させる。好ましくは単量体組成物の液滴が所望のトナー粒子のサイズを有するように撹拌速度・時間を調整し、造粒する。その後、分散安定剤の作用により、粒子状態が維持され、且つ粒子の沈降が防止される程度の撹拌を行い、重合を行う。これらを洗浄・ろ過により収集し、乾燥することによりトナー母粒子を得ることができる。また、必要により外添等を行い、トナーを得ることができる。
【００６１】
各種重合法で製造されたトナーは、水系溶媒から分離され洗浄、乾燥され、必要に応じて外添処理などが施されて静電荷像現像用トナーに供される。
洗浄に用いる液体としては水が用いられるが、酸またはアルカリの水溶液で洗浄することもでき、硝酸、塩酸、硫酸等の無機酸やクエン酸等の有機酸を用いることが好ましい。また、温水や熱水で洗浄することもでき、これらの方法を併用することもできる。このような洗浄工程を経ることによって、懸濁安定剤や乳化剤、未反応の残存モノマー等を低減、除去することが出来るため好ましい。洗浄工程は、洗浄する液体を、例えば濾過、デカンテーション等することによって着色粒子を濃厚スラリー或いはウエットケーキ状とし、これに新たに洗浄するための液体を加えてトナーを分散する操作を繰り返すことが好ましい。洗浄後の着色粒子は、ウエットケーキ状で回収することが、引き続き行われる乾燥工程における取り扱いの面で好ましい。
【００６２】
乾燥工程では、振動型流動乾燥法や循環型流動乾燥法など流動乾燥法、気流乾燥法、真空乾燥法、凍結乾燥法、スプレードライ法、フラッシュジェット法などが用いられる。乾燥工程における温度、風量、減圧度等の操作条件は、着色粒子のＴｇ、使用する装置の形状、機構、大きさ等をもとに、適宜最適化される。
本発明のトナー母粒子の体積中位径は、３μｍ以上が好ましく、さらに４μｍ以上がより好ましい。また、１０μｍ以下が好ましく、さらに９μｍ以下がより好ましく、７μ以下が更に好ましい。
【００６３】
また、形状は、フロー式粒子像分析装置ＦＰＩＡ−３０００（シスメックス社製）を用いて測定した平均円形度が、好ましくは０．９０以上、より好ましくは０．９２以上、更に好ましくは０．９４以上であり、好ましくは０．９９以下、より好ましくは０．９８以下である。平均円形度が小さすぎると、着色粒子への外添剤の付着不良による帯電悪化から画像濃度の低下を引き起こす場合があり、大きすぎると着色粒子形状に起因するクリーニング不良となる場合がある。
【００６４】
本発明のトナーには、トナーの流動性向上や帯電制御性向上のために、必要により外添微粒子を添加することができ、そのような外添微粒子としては、各種無機または有機微粒
子の中から適宜選択して使用することができる。
無機微粒子としては、炭化ケイ素、炭化ホウ素、炭化チタン、炭化ジルコニウム、炭化ハフニウム、炭化バナジウム、炭化タンタル、炭化ニオブ、炭化タングステン、炭化クロム、炭化モリブデン、炭化カルシウム等の各種炭化物、窒化ホウ素、窒化チタン、窒化ジルコニウム等の各種窒化物、ホウ化ジルコニウム等の各種ホウ化物、酸化チタン、酸化カルシウム、酸化マグネシウム、酸化亜鉛、酸化銅、酸化アルミニウム、酸化セリウム、シリカ、コロイダルシリカ等の各種酸化物、チタン酸カルシウム、チタン酸マグネシウム、チタン酸ストロンチウム等の各種チタン酸化合物、リン酸カルシウム等のリン酸化合物、二硫化モリブデン等の硫化物、フッ化マグネシウム、フッ化炭素等のフッ化物、ステアリン酸アルミニウム、ステアリン酸カルシウム、ステアリン酸亜鉛、ステアリン酸マグネシウム等の各種金属石鹸、滑石、ベントナイト、各種カーボンブラックや導電性カーボンブラック、マグネタイト、フェライト等を用いることができる。有機微粒子としては、スチレン系樹脂、アクリル系樹脂、エポキシ系樹脂、メラミン系樹脂等の微粒子を用いることができる。
【００６５】
これら外添微粒子の中では、特にシリカ、酸化チタン、アルミナ、酸化亜鉛、各種カーボンブラックや導電性カーボンブラック等が好適に使用される。また、外添微粒子は、前記の無機または有機微粒子の表面を、シランカップリング剤、チタネート系カップリング剤、シリコーンオイル、変性シリコーンオイル、シリコーンワニス、フッ素系シランカップリング剤、フッ素系シリコーンオイル、アミノ基や第４級アンモニウム塩基を有するカップリング剤等の処理剤によって疎水化などの表面処理が施されているものを使用することもできる。該処理剤は二種以上を併用することもできる。
【００６６】
本発明の外添微粒子は、平均粒径が０．００１μｍ以上が好ましく、より好ましくは０．００５μｍ以上である。また、３μｍ以下が好ましく、より好ましくは１μｍである。また、異なる粒径のものを複数種類配合することもできる。外添微粒子の平均粒径は電子顕微鏡観察により求めることができる。
また、外添微粒子は、異なる二種以上を併用することもでき、表面処理されたものと表面処理されていないものを併用することや、異なる表面処理がされたものを併用することもでき、正帯電性のものと負帯電性のものを適宜組み合わせて使用することもできる。
【００６７】
本発明の外添微粒子の含有量は、トナー粒子１００質量部に対して、好ましくは０．０１質量部以上、より好ましくは０．１質量部以上であり、好ましくは５質量部以下、より好ましくは３質量部以下である。
外添微粒子の添加方法としては、ヘンシェルミキサー等の高速攪拌機を用いる方法や、圧縮剪断応力を加えることの出来る装置による方法等が挙げられる。
【００６８】
さらに、マグネタイト、フェライト、酸化セリウム、チタン酸ストロンチウム、導電性チタニア等の無機微粉末などを添加することができる。これらの添加剤の使用量は所望する性能により適宜選定すればよく、トナー１００質量部に対し０．０５質量部以上、１０質量部以下が好ましい。
本発明の外添後のトナーの融点（Ｔｍ）は、８０℃以下であることが好ましく、７０℃以下であることが更に好ましい。また、４０℃以上であることが好ましく、５０℃以上であることが更に好ましい。融点が本範囲であると低温定着と耐ブロッキング性を両立できる傾向にある。
【００６９】
本発明の外添後のトナーの融点（Ｔｍ）より50℃高い温度における貯蔵弾性率をＧ´（Ｔｍ+５０℃）とすると、Ｇ´（Ｔｍ+５０℃）は１×１０６dyn/cm2以下であることが好
ましく、１０dyn/cm2以上であることが好ましい。
本発明の外添後のトナーの融点（Ｔｍ）より100℃高い温度における貯蔵弾性率をＧ´
（Ｔｍ+１００℃）とすると、Ｇ´（Ｔｍ+１００℃）は１×１０５dyn/cm2以下であるこ
とが好ましく、１dyn/cm2以上であることが好ましい。
【００７０】
また、本発明において、５０℃における外添後のトナーの貯蔵弾性率をＧ´（５０℃）とすると、Ｇ´（５０℃）はトナーの固結性のため、１×１０９dyn/cm2以上であること
が好ましい。
本発明の製造方法により得られる静電荷像現像用トナーは、トナーをキャリアとともに用いる二成分系現像剤、又は、キャリアを使用しない磁性もしくは非磁性一成分系現像剤のいずれの形態で用いてもよい。二成分系現像剤として用いる場合、キャリアとしては、鉄粉、マグネタイト粉、フェライト粉等の磁性物質またはそれらの表面に樹脂コーティングを施したものや磁性キャリア等公知のものを用いることができる。樹脂コーティングキャリアの被覆樹脂としては一般的に知られているスチレン系樹脂、アクリル系樹脂、スチレンアクリル共重合系樹脂、シリコーン樹脂、変性シリコーン樹脂、フッ素樹脂、またはこれらの混合物等が利用できる。
【実施例】
【００７１】
以下、本発明を実施例によりさらに具体的に説明するが、本発明はその要旨を越えない限り、以下の実施例に限定されるものではない。以下の例で「部」とあるのは「質量部」を意味する。また、実写試験は以下の方法により行った。
各粒子径及び円形度、電気伝導度、熱特性等は次のように測定した。
＜体積平均径測定（ＭＶ）＞
１ミクロン未満の体積平均径（ＭＶ）を有す粒子の体積平均径（ＭＶ）は、日機装株式会社製型式Microtrac Nanotrac150（以下ナノトラックと略す）および同社解析ソフトMicrotrac Particle Analyzer Ver10.1.2-019EEを用い、電気伝導度が０．５μＳ／ｃｍのイオン交換水を溶媒とし、溶媒屈折率：１．３３３、測定時間：６００秒、測定回数：１回の測定条件で取り扱い説明書に記載された方法で測定した。その他の設定条件は、粒子屈折率：１．５９、透過性：透過、形状：真球形、密度：１．０４とした。
【００７２】
＜体積中位径測定（Dv50）＞
１ミクロン以上の体積中位径（Dv50）を有す粒子の体積中位径（Dv50）は、ベックマン・コールター社製マルチサイザーIII（アパーチャー径１００μｍ：以下、マルチサイザ
ーと略す）を用い、同社アイソトンIIを分散媒として、分散質濃度０．０３％になるように分散させて測定した。
【００７３】
＜平均円形度＞ 
本発明における「平均円形度」は、以下のように測定し、以下のように定義する。すなわち、トナー母粒子を分散媒（アイソトンII、ベックマンコールター社製）に、５７２０〜７１４０個／μＬの範囲になるように分散させ、フロー式粒子像分析装置（シスメックス社製、ＦＰＩＡ３０００）を用いて、以下の装置条件にて測定を行い、その値を「平均円形度」と定義する。本発明においては、同様の測定を３回行い、３個の「平均円形度」の相加平均値を、「平均円形度」として採用する。 
・モード        ：ＨＰＦ
・ＨＰＦ分析量  ：０．３５μＬ 
・ＨＰＦ検出個数：８，０００〜１０，０００個
以下は、上記装置で測定され、上記装置内で自動的に計算されて表示されるものであるが、「円形度」は下記式で定義される。 
【００７４】
［円形度］＝［粒子投影面積と同じ面積の円の周長］／［粒子投影像の周長］ 
そして、ＨＰＦ検出個数である８，０００〜１０，０００個を測定し、この個々の粒子の円形度の算術平均（相加平均）が「平均円形度」として装置に表示される。
＜熱特性＞
セイコー電子工業（株）社製熱分析装置DSC220CUを用い、同社の取り扱い説明書に記載された方法で３０℃から１２０℃まで１０℃／ｍｉｎの速度で昇温させた際の吸熱曲線のメインピークより、融点・融解熱量・融解ピーク半値幅を測定し、続いて１２０℃から３０℃まで１０℃／ｍｉｎの速度で降温させた際の発熱曲線より、結晶化温度・結晶化ピーク半値幅を測定した。
【００７５】
＜重量平均分子量（Ｍｗ）＞
重合体一次粒子分散液のＴＨＦ可溶成分を、以下の条件でゲルパーミエーションクロマトグラフィー（ＧＰＣ）により測定した。
装置：東ソー社製ＧＰＣ装置 ＨＬＣ−８０２０、カラム：ポリマーラボラトリー 社製ＰＬ−ｇｅｌ Ｍｉｘｅｄ−Ｂ １０μ、溶媒：ＴＨＦ、試料濃度：０．１質量％、検量線：標準ポリスチレン
＜トナーの損失弾性率、貯蔵弾性率＞
トナーの損失弾性率、貯蔵弾性率を、以下の条件で測定した。
【００７６】
装置：TA Instruments Japan製ARES、温度条件：30℃から200℃まで4℃/minの速度で昇温、プレート:パラレルプレート(直径8mm)、周波数:1Hｚ、測定歪の初期値:0.1%
測定試料は、トナー約0.25gを熱プレス機（50℃、10kg、5min)を用いて直径約8mm高さ
約5mmの円柱状試料に成型した。
【実施例１】
【００７７】
＜乳化液Ａ１の調製＞
ベヘニルアクリレートを１００部とし、パラフィンワックス（日本精蝋(株),HNP-9、融点８２℃）２５部、２０％ドデシルベンゼンスルホン酸ナトリウム水溶液（第一工業製薬社製、ネオゲンＳ２０Ｄ、以下２０％DBS水溶液と略す）５．５部、脱塩水３５９部を９
０℃に加熱して、ホモミキサー（特殊機化工業社製  マークIIｆモデル）を用い１０分間攪拌した。次いで、９０℃加熱下で、高圧乳化機（ゴーリン社製、ＬＡＢ６０−１０ＴＢＳ型）を用いて２０ＭＰａの加圧条件で循環乳化を開始し、ナノトラックで粒子径を測定し体積平均粒径（ＭＶ）が５００ｎｍ以下になるまで分散して乳化液Ａ１を作製した。最終粒径（ＭＶ）は、２７７ｎｍであった。
【００７８】
＜重合体一次粒子分散液C１の調製＞
＜第１工程＞
攪拌装置（３枚翼）、加熱冷却装置、濃縮装置、及び各原料・助剤仕込み装置を備えた反応器に、乳化液Ａ１  １９４．８部、脱塩水１９７部（第２工程で添加するモノマー類であるスチレンとアクリル酸ブチルの和を１００部とした）を仕込み、攪拌しながら窒素気流下で９０℃に昇温した。
【００７９】
その後、攪拌を続けたまま８％過酸化水素水溶液及び８％Ｌ−（＋）アスコルビン酸水溶液を４．１６部加えた。
＜第２工程＞
第1工程の液に、下記のモノマー類・乳化剤溶液の混合物を５時間かけて添加した。モ
ノマー類・乳化剤溶液の混合物の滴下開始と同時に、下記の開始剤水溶液１の滴下も開始した。その後、開始剤水溶液２をさらに２時間かけて添加した。その後、攪拌下で内温９０℃のまま１時間保持した。
【００８０】
［モノマー類］
スチレン                              ７６．３部
アクリル酸ブチル                      ２３．７部
アクリル酸                              １．５部
ヘキサンジオールジアクリレート          １．０部
トリクロロブロモメタン                  １．０部
［乳化剤水溶液］
２０％ＤＢＳ水溶液                      １．０部
脱塩水                                ６７．３部
［開始剤水溶液１］
８％過酸化水素水溶液                  １７．２部
８％Ｌ−（＋）アスコルビン酸水溶液    １７．２部
［開始剤水溶液２］
８％Ｌ−（＋）アスコルビン酸水溶液    １４．２部
重合反応終了後冷却し、乳白色の重合体一次粒子分散液Ｃ１を得た。これをナノトラックを用いて測定した体積平均粒径（ＭＶ）は２４５ｎｍであった。重量平均分子量（Ｍｗ）は、７５，０００であった。
【００８１】
＜トナー母粒子E１の製造＞
攪拌装置（ダブルヘリカル翼）、加熱冷却装置、濃縮装置、及び各原料・助剤仕込み装置を備えた混合器に重合体一次粒子分散液Ｃ１  ８０部（固形分）を仕込み、内温２６℃として、２０％ＤＢＳ水溶液０．０５部（固形分）を加えて均一に混合した。さらに、第一硫酸鉄の５％水溶液（FeSO4・7H2Oとして０．５３部）を５分かけて添加し、５分間攪
拌を続けて均一に混合した。続けて、シアン顔料分散液（大日精化社製  ＥＰ７００）４．４部（固形分）を５分かけて添加して均一に混合した後、脱塩水１００部を滴下した。この間、内温は２６℃に保った。その後、４０分かけて内温５１℃に昇温し、更に３０分かけて５３℃まで昇温した。ここでマルチサイザーを用いて体積中位粒径（Dv50）を測定したところ、４．９μｍであった。その後、重合体一次粒子分散液Ｃ１を３分かけて２０部（固形分）添加してそのまま３０分保持し、続いて２０％ＤＢＳ水溶液６部（固形分）を１０分かけて添加してから、６０分かけて９５℃に昇温して３０分保持した。
【００８２】
その後２０分かけて３０℃まで冷却して得られたスラリーを抜き出し、５種Ｃ（東洋濾紙株式会社製  Ｎｏ．５Ｃ）の濾紙を用いてアスピレーターにより吸引ろ過をした。濾紙上に残ったケーキを、攪拌機（プロペラ翼）を備えた内容積１０Ｌのステンレス容器に移し、電気伝導度が１μＳ／ｃｍのイオン交換水８ｋｇを加え５０ｒｐｍで攪拌する事により均一に分散させ、その後３０分間攪拌したままとした。
【００８３】
その後、再度５種Ｃの濾紙を用いてアスピレーターにより吸引ろ過し、再度ろ紙上に残った固形物を攪拌機（プロペラ翼）を備え、電気伝導度が１μＳ／ｃｍのイオン交換水８ｋｇの入った内容積１０Ｌのステンレス容器に移し、５０ｒｐｍで攪拌する事により均一に分散させ、３０分間攪拌したままとした。この工程を５回繰り返したところ、ろ液の電気伝導度は２μＳ／ｃｍとなった。
【００８４】
ここで得られたケーキをステンレス製バットに高さ２０ｍｍとなる様に敷き詰め、４０℃に設定された送風乾燥機内で４８時間乾燥する事により、トナー母粒子Ｅ１を得た。
マルチサイザーIIIを用いて測定したトナー母粒子Ｅ１の体積中位粒径（Dv50）は５．
５μｍであり、フロー式粒子分析装置で測定した平均円形度は０．９７１であった。
＜現像用トナーF１の製造＞
協立理工株式会社サンプルミルＫＲ−３内に、トナー母粒子E１  １００部を投入し、
続いて体積平均一次粒径８０ｎｍのコロイダルシリカ２．０４部、体積平均一次粒径３０ｎｍの大粒径シリカ０．３６部を添加し計５分間攪拌・混合した。その後、アルミナ処理をした体積平均一次粒径２５０ｎｍのチタニア粒子０．３０部、体積平均一次粒径１０ｎｍの小粒径シリカ０．７６部を添加して計６分間攪拌・混合し、篩別する事により現像用
トナーF１を得た。
【００８５】
トナーF１のG'(５０)は ３．１１x１０９dyn/cm2、G'(Tm+５０) は１．７７x１０５dyn/cm2、G'(Tm+１００)は２．９２x１０４dyn/cm2であった。
【実施例２】
【００８６】
＜乳化液Ａ２の調製＞
組成をベヘニルアクリレート１００部とし、ステアリルアクリレート１００部、２０％DBS水溶液２．２部、脱塩水７９８部とした以外はＡ１と同様の方法で、乳化液Ａ２を作
製した。最終粒径（ＭＶ）は、３６０ｎｍであった。  
＜乳化液Ａ３の調製＞
組成をパラフィンワックス（日本精蝋(株),HNP-9、融点８２℃）１００部、ステアリルアクリレート６．９１部、デカグリセリンデカベヘネート（酸価３．２  水酸基価２７）３．３部、２０％DBS水溶液１．４１５部、脱塩水２５５．９部とした以外はＡ１と同様
の方法で、乳化液Ａ３を作製した。最終粒径（ＭＶ）は、２２５ｎｍであった。  
【００８７】
＜重合体一次粒子分散液C２の調製＞
乳化液Ａ１の代わりに乳化液Ａ２  １８１．６部及び乳化液Ａ３  ４１．８部とし、水の量を１９９部とした以外はC１と同様の方法で、重合体一次粒子分散液Ｃ２を得た。体
積平均粒径（ＭＶ）は２３０ｎｍであり、重量平均分子量（Ｍｗ）は、５７，０００であった。
【００８８】
＜トナー母粒子Ｅ２の製造＞
重合体一次粒子分散液Ｃ１の代わりにＣ２を用い、４０分かけて内温５２℃に昇温し、更に６０分かけて５５℃まで昇温した以外はＥ１と同様の方法でトナー母粒子Ｅ２を得た。体積中位粒径（Dv50）は５．４μｍであり、フロー式粒子分析装置で測定した平均円形度は０．９７２であった。
【００８９】
＜現像用トナーＦ２の製造＞
トナー母粒子Ｅ１の代わりにＥ２を用いた以外はF１と同様の方法で現像トナーＦ２を
得た。
トナーF２のG'(５０)は２．１６x１０９dyn/cm2、G'(Tm+５０) は２．２７x１０５dyn/cm2、G'(Tm+１００)は２．８７x１０4dyn/cm2であった。
【００９０】
［比較例１］
＜重合体一次粒子分散液C３の調製＞
第１工程の８％過酸化水素水溶液及び８％Ｌ−（＋）アスコルビン酸水溶液を加えない以外はＣ１と同様の方法で、重合体一次粒子分散液Ｃ３を得た。体積平均粒径（ＭＶ）は２３４ｎｍであり、重量平均分子量（Ｍｗ）は、４０，０００であった。
【００９１】
＜トナー母粒子Ｅ３の製造＞
重合体一次粒子分散液Ｃ１の代わりにＣ３を用いた以外はＥ１と同様の方法でトナー母粒子Ｅ３を製造したが、乾燥時に凝集してしまい、トナー母粒子として使用可能なレベルではなかった。
［比較例２］
＜重合体一次粒子分散液C４の調製＞
攪拌装置（３枚翼）、加熱冷却装置、濃縮装置、及び各原料・助剤仕込み装置を備えた反応器に乳化液Ａ１  １００部を仕込み、攪拌しながら窒素気流下で９０℃に昇温した。その後、攪拌を続けたまま８％過酸化水素水溶液及び８％Ｌ−（＋）アスコルビン酸水溶液を４．１６部加え重合体一次粒子分散液Ｃ４を得た。
【００９２】
＜重合体一次粒子分散液C５の調製＞
乳化液Ａ１の代わりに乳化液Ａ３を３４．４部とし、第１工程における８％過酸化水素水溶液及び８％Ｌ−（＋）アスコルビン酸水溶液を添加しない以外はＣ１と同様の方法で、重合体一次粒子分散液Ｃ５を得た。体積平均粒径（ＭＶ）は２１０ｎｍであり、重量平均分子量（Ｍｗ）は、５５，０００であった。
【００９３】
＜トナー母粒子Ｅ４の製造＞
重合体一次粒子分散液Ｃ１の代わりにＣ４を２０部及びＣ５を８０部の混合液を用いた以外はＥ１と同様の方法でトナー母粒子Ｅ４を得た。体積中位粒径（Dv50）は７．２μｍであり、フロー式粒子分析装置で測定した平均円形度は０．９２４であった。
＜現像用トナーＦ４の製造＞
トナー母粒子Ｅ１の代わりにＥ４を用いた以外はＦ１と同様の方法で現像トナーＦ４を製造したが、シリカ微粒子がトナー母粒子に弾かれてしまい、現像用トナーとして使用可能なレベルではなかった。
【実施例３】
【００９４】
＜乳化液Ａ４の調製＞
組成をベヘニルアクリレート１００部とし、DBS水溶液１．１部、脱塩水３９９部とし
た以外はＡ１と同様の方法で、乳化液Ａ４を作製した。最終粒径（ＭＶ）は、３２１ｎｍであった。
＜重合体一次粒子分散液C６の調製＞
乳化液Ａ２の代わりに乳化液Ａ４  １８１．６部とした以外はC２と同様の方法で、重
合体一次粒子分散液Ｃ６を得た。体積平均粒径（ＭＶ）は２４２ｎｍであり、重量平均分子量（Ｍｗ）は、６１，２００であった。
【００９５】
＜トナー母粒子Ｅ５の製造＞
重合体一次粒子分散液Ｃ１の代わりにＣ６を用い、６０分かけて内温５４℃に昇温し、更に４０分かけて５６℃まで昇温した以外はＥ１と同様の方法でトナー母粒子Ｅ５を得た。体積中位粒径（Dv50）は５．５μｍであり、フロー式粒子分析装置で測定した平均円形度は０．９７１であった。
【００９６】
＜現像用トナーＦ５の製造＞
トナー母粒子Ｅ１の代わりにＥ５を用いた以外はF１と同様の方法で現像トナーＦ５を
得た。
トナーF５のG'(５０)は２．５５x１０９dyn/cm2、G'(Tm+５０) は１．２７x１０５dyn/cm2、G'(Tm+１００)は２．７６x１０4dyn/cm2であった。
【実施例４】
【００９７】
＜乳化液Ａ５の調製＞
ワックス１としてＨｉＭｉｃ−１０９０（日本精蝋製：融点８９℃）２８．５部に、デカグリセリンデカベヘネート（酸価３．２  水酸基価２７）１．５部、２０％ドデシルベンゼンスルホン酸ナトリウム水溶液（第一工業製薬社製、ネオゲンＳ２０Ｄ、以下２０％DBS水溶液と略す）２．８部、脱塩水６７．３部を加えて１００℃に加熱し、高圧乳化機
（ゴーリン社製、ＬＡＢ６０−１０ＴＢＳ型）を用いて１０ＭＰａの加圧条件で１次循環乳化を行った。続いて、ＬＡ９５０で粒子径を数分おきに測定し、メジアン径が５００ｎｍ前後まで下がったら更に圧力条件を２５ＭＰａに上げて引き続き２次循環乳化を行った。メジアン径が２３０ｎｍ以下になるまで分散して乳化液Ａ５を作製した。ワックス分散体の体積中位径は、２２７ｎｍであった。
【００９８】
＜重合体一次粒子分散液C７の調製＞
乳化液Ａ３の代わりに乳化液Ａ５  ４１．８部とした以外はC２と同様の方法で、重合
体一次粒子分散液Ｃ７を得た。体積平均粒径（ＭＶ）は２６８ｎｍであり、重量平均分子量（Ｍｗ）は、５５，９００であった。
＜トナー母粒子Ｅ６の製造＞
重合体一次粒子分散液Ｃ１の代わりにＣ８を用い、４５分かけて内温５２℃に昇温し、更に５０分かけて５５℃まで昇温した以外はＥ１と同様の方法でトナー母粒子Ｅ６を得た。体積中位粒径（Dv50）は５．７μｍであり、フロー式粒子分析装置で測定した平均円形度は０．９７１であった。
【００９９】
＜現像用トナーＦ６の製造＞
トナー母粒子Ｅ１の代わりにＥ６を用いた以外はF１と同様の方法で現像トナーＦ６を
得た。
トナーF６のG'(５０)は２．７７x１０９dyn/cm2、G'(Tm+５０) は１．６５x１０５dyn/cm2、G'(Tm+１００)は３．００x１０4dyn/cm2であった。
【実施例５】
【０１００】
＜重合体一次粒子分散液C８の調製＞
乳化液Ａ４を１８０．４部、乳化液Ａ５を４３．５部とし、水の量を２２７部とし、スチレンを７９．７部、アクリル酸ブチルの代わりにアクリル酸２−エチルヘキシルを２０．３部とした以外はC７と同様の方法で、重合体一次粒子分散液Ｃ８を得た。体積平均粒
径（ＭＶ）は２３３ｎｍであり、重量平均分子量（Ｍｗ）は、７５，８００であった。
【０１０１】
＜トナー母粒子Ｅ７の製造＞
重合体一次粒子分散液Ｃ１の代わりにＣ８を用い、５０分かけて内温５２℃に昇温し、更に２０分かけて５４℃まで昇温した以外はＥ１と同様の方法でトナー母粒子Ｅ７を得た。体積中位粒径（Dv50）は５．５μｍであり、フロー式粒子分析装置で測定した平均円形度は０．９７０であった。
【０１０２】
＜現像用トナーＦ７の製造＞
トナー母粒子Ｅ１の代わりにＥ７を用いた以外はF１と同様の方法で現像トナーＦ７を
得た。
トナーF７のG'(５０)は３．１２x１０９dyn/cm2、G'(Tm+５０) は８．３８x１０４dyn/cm2、G'(Tm+１００)は７．９６x１０３dyn/cm2であった。
【実施例６】
【０１０３】
＜重合体一次粒子分散液C９の調製＞
乳化液Ａ４を７２．１部とし、乳化液Ａ５の代わりに乳化液Ａ３を３９．９部とし、水の量を２４８部とし、トリクロロブロモメタンを１．３部とした以外はC８と同様の方法
で、重合体一次粒子分散液Ｃ９を得た。体積平均粒径（ＭＶ）は２３６ｎｍであり、重量平均分子量（Ｍｗ）は、５９，３００であった。
【０１０４】
＜トナー母粒子Ｅ８の製造＞
重合体一次粒子分散液Ｃ１の代わりにＣ９を用い、２０分かけて内温５１℃に昇温し、更に３０分かけて５２℃まで昇温した以外はＥ１と同様の方法でトナー母粒子Ｅ８を得た。体積中位粒径（Dv50）は５．６μｍであり、フロー式粒子分析装置で測定した平均円形度は０．９６９であった。
【０１０５】
＜現像用トナーＦ８の製造＞
トナー母粒子Ｅ１の代わりにＥ８を用いた以外はF１と同様の方法で現像トナーＦ８を
得た。
トナーF８のG'(５０)は３．４８x１０９dyn/cm2、G'(Tm+５０) は８．１９x１０４dyn/cm2、G'(Tm+１００)は７．０６x１０３dyn/cm2であった。
【実施例７】
【０１０６】
＜重合体一次粒子分散液C１０の調製＞
乳化液Ａ４を７１．８部とし、乳化液Ａ３の代わりに乳化液Ａ５を３９．７部とし、水の量を２４７部とし、トリクロロブロモメタンを１．０部とし、ヘキサンジオールジアクリレートを０．７５部とした以外はC９と同様の方法で、重合体一次粒子分散液Ｃ１０を
得た。体積平均粒径（ＭＶ）は２４２ｎｍであり、重量平均分子量（Ｍｗ）は、６０，５００であった。
【０１０７】
＜トナー母粒子Ｅ９の製造＞
重合体一次粒子分散液Ｃ１の代わりにＣ１０を用い、５０分かけて内温５３℃に昇温し、更に１０分かけて５４℃まで昇温した以外はＥ１と同様の方法でトナー母粒子Ｅ９を得た。体積中位粒径（Dv50）は５．８μｍであり、フロー式粒子分析装置で測定した平均円形度は０．９７２であった。
【０１０８】
＜現像用トナーＦ９の製造＞
トナー母粒子Ｅ１の代わりにＥ９を用いた以外はF１と同様の方法で現像トナーＦ９を
得た。
トナーF９のG'(５０)は３．７６x１０９dyn/cm2、G'(Tm+５０) は１．３６x１０５dyn/cm2、G'(Tm+１００)は７．８５x１０３dyn/cm2であった。
【実施例８】
【０１０９】
＜重合体一次粒子分散液C１１の調製＞
乳化液Ａ４を３３．３部、乳化液Ａ３を３６．２部とし、水の量を２４７部とし、第１工程の８％過酸化水素水溶液及び８％Ｌ−（＋）アスコルビン酸水溶液の代わり１％V-50（和光純薬工業製  2,2'-アゾビス(2-アミジノプロパン)二塩酸塩）水溶液を２２．５部
とした以外はC６と同様の方法で、重合体一次粒子分散液Ｃ１１を得た。体積平均粒径（
ＭＶ）は２３２ｎｍであり、重量平均分子量（Ｍｗ）は、６５，２００であった。
【０１１０】
＜トナー母粒子Ｅ１０の製造＞
重合体一次粒子分散液Ｃ１の代わりにＣ１１を用い、５０分かけて内温５４℃に昇温した以外はＥ１と同様の方法でトナー母粒子Ｅ１０を得た。体積中位粒径（Dv50）は５．８μｍであり、フロー式粒子分析装置で測定した平均円形度は０．９７７であった。
＜現像用トナーＦ１０の製造＞
トナー母粒子Ｅ１の代わりにＥ１０を用いた以外はF１と同様の方法で現像トナーＦ１
０を得た。
【０１１１】
トナーF１０のG'(５０)は４．０７x１０９dyn/cm2、G'(Tm+５０) は８．６９x１０４dyn/cm2、G'(Tm+１００)は４．８５x１０３dyn/cm2であった。
【実施例９】
【０１１２】
＜重合体一次粒子分散液C１２の調製＞
第１工程の８％過酸化水素水溶液及び８％Ｌ−（＋）アスコルビン酸水溶液の代わりにトリクロロブロモメタン1部及び１％V-50（和光純薬工業製  2,2'-アゾビス(2-アミジノ
プロパン)二塩酸塩）水溶液２２．５部とし、第２工程のヘキサンジオールジアクリレー
トを０．５部とした以外はC１と同様の方法で、重合体一次粒子分散液Ｃ１２を得た。体
積平均粒径（ＭＶ）は２６３ｎｍであり、重量平均分子量（Ｍｗ）は、４０，０００であ
った。
【０１１３】
＜トナー母粒子Ｅ１１の製造＞
重合体一次粒子分散液Ｃ１の代わりにＣ１２を用い、４０分かけて内温５１℃に昇温し、更に５０分かけて５４℃まで昇温した以外はＥ１と同様の方法でトナー母粒子Ｅ１１を得た。体積中位粒径（Dv50）は５．５μｍであり、フロー式粒子分析装置で測定した平均円形度は０．９７６であった。
【０１１４】
＜現像用トナーＦ１１の製造＞
トナー母粒子Ｅ１の代わりにＥ１１を用いた以外はF１と同様の方法で現像トナーＦ１
１を得た。
トナーF１１のG'(５０)は３．０１x１０９dyn/cm2、G'(Tm+５０) は７．４４x１０４dyn/cm2、G'(Tm+１００)は７．８４x１０３dyn/cm2であった。
【実施例１０】
【０１１５】
＜重合体一次粒子分散液C１３の調製＞
乳化液Ａ４の代わりに乳化液Ａ２を７１．９部とし、乳化液Ａ３を４０．６部とし、水の量を２４６部とし、ヘキサンジオールジアクリレートを０．７部とした以外はC１１と
同様の方法で、重合体一次粒子分散液Ｃ１３を得た。体積平均粒径（ＭＶ）は２１９ｎｍであり、重量平均分子量（Ｍｗ）は、７０，０００であった。
【０１１６】
＜トナー母粒子Ｅ１２の製造＞
重合体一次粒子分散液Ｃ１の代わりにＣ１３を用い、６０分かけて内温５４℃に昇温した以外はＥ１と同様の方法でトナー母粒子Ｅ１０を得た。体積中位粒径（Dv50）は５．６μｍであり、フロー式粒子分析装置で測定した平均円形度は０．９６９であった。
＜現像用トナーＦ１２の製造＞
トナー母粒子Ｅ１の代わりにＥ１２を用いた以外はF１と同様の方法で現像トナーＦ１
２を得た。
【０１１７】
トナーF１２のG'(５０)は３．６７x１０９dyn/cm2、G'(Tm+５０) は１．７０x１０５dyn/cm2、G'(Tm+１００)は９．５１x１０３dyn/cm2であった。
【実施例１１】
【０１１８】
＜重合体一次粒子分散液C１４の調製＞
第１工程にトリクロロブロモメタン1部を加え、乳化液Ａ２を１３２．８部とし、乳化
液Ａ３を３５．９部とし、水の量を３３１部とし、第２工程のヘキサンジオールジアクリレートを１．０部とした以外はC１３と同様の方法で、重合体一次粒子分散液Ｃ１４を得
た。体積平均粒径（ＭＶ）は２４５ｎｍであり、重量平均分子量（Ｍｗ）は、５１，０００であった。
【０１１９】
＜トナー母粒子Ｅ１３の製造＞
重合体一次粒子分散液Ｃ１の代わりにＣ１４を用い、３０分かけて内温５４℃に昇温した以外はＥ１と同様の方法でトナー母粒子Ｅ１３を得た。体積中位粒径（Dv50）は５．８μｍであり、フロー式粒子分析装置で測定した平均円形度は０．９８１であった。
＜現像用トナーＦ１３の製造＞
トナー母粒子Ｅ１の代わりにＥ１３を用いた以外はF１と同様の方法で現像トナーＦ１
３を得た。
【０１２０】
トナーF１３のG'(５０)は２．６１x１０９dyn/cm2、G'(Tm+５０) は１．８４x１０５dyn/cm2、G'(Tm+１００)は６．６７x１０３dyn/cm2であった。
【実施例１２】
【０１２１】
＜乳化液Ａ６の調製＞
組成をベヘニルアクリレート１００部とし、ステアリルアクリレート４００部、２０％DBS水溶液５．５部、脱塩水１９９０部とした以外はＡ１と同様の方法で、乳化液Ａ６を
作製した。最終粒径（ＭＶ）は、２１０ｎｍであった。  
＜重合体一次粒子分散液C１５の調製＞
乳化液Ａ２の代わりに乳化液Ａ６を２２４．７部とし、乳化液Ａ３を５０．４部とし、水の量を２２６部とし、第２工程のヘキサンジオールジアクリレートを０．５部とした以外はC１４と同様の方法で、重合体一次粒子分散液Ｃ１５を得た。体積平均粒径（ＭＶ）
は２０７ｎｍであり、重量平均分子量（Ｍｗ）は、４１，８００であった。
【０１２２】
＜トナー母粒子Ｅ１４の製造＞
重合体一次粒子分散液Ｃ１の代わりにＣ１５を用い、４０分かけて内温５０℃に昇温し、更に５０分かけて５４℃まで昇温した以外はＥ１と同様の方法でトナー母粒子Ｅ１４を得た。体積中位粒径（Dv50）は５．３μｍであり、フロー式粒子分析装置で測定した平均円形度は０．９７０であった。
【０１２３】
＜現像用トナーＦ１４の製造＞
トナー母粒子Ｅ１の代わりにＥ１４を用いた以外はF１と同様の方法で現像トナーＦ１
４を得た。
トナーF１４のG'(５０)は３．３９x１０９dyn/cm2、G'(Tm+５０) は２．２８x１０５dyn/cm2、G'(Tm+１００)は４．９１x１０３dyn/cm2であった。
【実施例１３】
【０１２４】
＜乳化液Ａ７の調製＞
組成をベヘニルアクリレート１００部とし、ステアリルアクリレート９００部、２０％DBS水溶液１１部、脱塩水４１４０部とした以外はＡ１と同様の方法で、乳化液Ａ７を作
製した。最終粒径（ＭＶ）は、１９０ｎｍであった。  
＜重合体一次粒子分散液C１６の調製＞
乳化液Ａ６の代わりに乳化液Ａ７を２２４．７部とした以外はC１５と同様の方法で、
重合体一次粒子分散液Ｃ１６を得た。体積平均粒径（ＭＶ）は２１８ｎｍであり、重量平均分子量（Ｍｗ）は、４８，９００であった。
【０１２５】
＜トナー母粒子Ｅ１５の製造＞
重合体一次粒子分散液Ｃ１の代わりにＣ１６を用い、４０分かけて内温５０℃に昇温し、更に７０分かけて５４℃まで昇温した以外はＥ１と同様の方法でトナー母粒子Ｅ１５を得た。体積中位粒径（Dv50）は５．１μｍであり、フロー式粒子分析装置で測定した平均円形度は０．９７２であった。
【０１２６】
＜現像用トナーＦ１５の製造＞
トナー母粒子Ｅ１の代わりにＥ１５を用いた以外はF１と同様の方法で現像トナーＦ１
５を得た。
トナーF１５のG'(５０)は２．６５x１０９dyn/cm2、G'(Tm+５０) は２．３４x１０５dyn/cm2、G'(Tm+１００)は５．６９x１０３dyn/cm2であった。
【実施例１４】
【０１２７】
＜重合体一次粒子分散液C１７の調製＞
乳化液Ａ２を７１．８部とし、乳化液Ａ３を４０．５部とし、水の量を２４９部とし、第２工程のヘキサンジオールジアクリレートを０．７部とし、トリクロロブロモメタンを
０．９部とした以外はC１４と同様の方法で、重合体一次粒子分散液Ｃ１７を得た。体積
平均粒径（ＭＶ）は２１６ｎｍであり、重量平均分子量（Ｍｗ）は、５８，８００であった。
【０１２８】
＜トナー母粒子Ｅ１６の製造＞
重合体一次粒子分散液Ｃ１の代わりにＣ１７を用い、４０分かけて内温５４℃に昇温した以外はＥ１と同様の方法でトナー母粒子Ｅ１６を得た。体積中位粒径（Dv50）は５．６μｍであり、フロー式粒子分析装置で測定した平均円形度は０．９７３であった。
＜現像用トナーＦ１６の製造＞
トナー母粒子Ｅ１の代わりにＥ１６を用いた以外はF１と同様の方法で現像トナーＦ１
６を得た。
トナーF１６のG'(５０)は４．３４x１０９dyn/cm2、G'(Tm+５０) は２．６６x１０５dyn/cm2、G'(Tm+１００)は６．８７x１０３dyn/cm2であった。
【０１２９】
［比較例３］
＜重合体一次粒子分散液C１８の調製＞
乳化液Ａ２を０部とし、乳化液Ａ３を３４．４部とし、水の量を２５６部とし、第２工程のヘキサンジオールジアクリレートを０．７部とし、第１工程における８％過酸化水素水溶液及び８％Ｌ−(+)アルコルビン酸水溶液を添加しない以外はＣ２と同様の方法で、
重合体一次粒子分散液Ｃ１８を得た。体積平均粒径（ＭＶ）は２５０ｎｍであり、重量平均分子量（Ｍｗ）は、６４，０００であった。
【０１３０】
＜トナー母粒子Ｅ１７の製造＞
重合体一次粒子分散液Ｃ１の代わりにＣ１８を用い、５０分かけて内温５５℃に昇温した以外はＥ１と同様の方法でトナー母粒子Ｅ１７を得た
。体積中位粒径（Dv50）は５．７μｍであり、フロー式粒子分析装置で測定した平均円形度は０．９７０であった。
【０１３１】
＜現像用トナーＦ１７の製造＞
トナー母粒子Ｅ１の代わりにＥ１７を用いた以外はF１と同様の方法で現像トナーＦ１
７を得た。
トナーF１７のG'(５０)は４．３７x１０９dyn/cm2、G'(Tm+５０) は２．７５x１０４dyn/cm2、G'(Tm+１００)は２．５１x１０３dyn/cm2であった。
【０１３２】
上記現像用トナーＦ１〜１７を用い、下記の通り、画質評価を行った。
＜画質評価＞  
得られたトナーを、印刷速度２１０ｍｍ／ｓ、非磁性一成分、保証枚数１００００枚（５％印字時）で現像ゴムローラー、金属ブレード、帯電ローラー（ＰＣＲ）で帯電する有機感光体、ベルト転写、熱定着方式を用いたベルト定着機を搭載したフルカラープリンタを用いて、印字率５％で、６０００枚の連続印字を行った。
【０１３３】
＜かぶりの測定方法＞
画像形成装置を用いて、印字前及び印字後の、それぞれの標準紙（  ＯＫＩエクセレントホワイト）における白地部分の色差を、Ｘ−Ｒｉｔｅ９３８（Ｘ−Ｒｉｔｅ社製）にて測定し、△Ｅの大きさにより下記の基準で判定した。
◎（良好）        ：△Ｅ＜０．８
○（わずかに発生）：０．８≦△Ｅ＜１．２
×（発生）        ：１．２≦△Ｅ
＜定着試験＞
未定着のトナー像付着量１００％（付着量０．３〜０．４ｍｇ／ｃｍ２）を担持した記
録紙（ＯＫＩエクセレントホワイト）を用意し、加熱ローラの表面温度を１００℃から１９５℃まで５℃刻みで変化させ、定着ニップ部に搬送し、２４３ｍｍ／ｓｅｃの速度で排出されたときの定着状態を観察した。定着時に加熱ローラにトナーのオフセットあるいは用紙巻き付きが生じず、定着後の記録紙上のトナーが十分に記録紙に接着している温度領域を定着温度領域とする。定着機は熱定着方式を用いたベルト定着機を使用して、シリコーンオイルの塗布なしで評価した。
【０１３４】
＜定着強度評価１＞テープ剥離法
記録紙（ＯＫＩエクセレントホワイト）への未定着トナーの付着量１００％（付着量０．３〜０．４ｍｇ／ｃｍ２）の定着紙を使って、テープ剥離法よりテープ剥離強度を評価する。評価方法は、定着後の記録紙上のトナー定着範囲中央部分にメンディングテープを貼り付け、テープの上におもり（２Ｋｇ、接触面円盤直径９ｃｍ）をゆっくり１往復してから、テープを剥がした。テープ剥がした前後の画像濃度をＸ−Ｒｉｔｅ９３８（Ｘ−Ｒｉｔｅ社製）にて測定し、濃度変化（テープ剥がした後の濃度／テープ剥がした前の濃度×１００％）を記録する。
濃度変化＝９８％  剥離強度不足  ×
濃度変化＞９８％  剥離強度      ○
＜定着強度評価２＞折り曲げ法
記録紙（ＯＫＩエクセレントホワイト）への未定着トナーの付着量２００％（付着量０．７〜０．８ｍｇ／ｃｍ２）の定着紙を使って、折り曲げ法より折り曲げ強度を評価する。評価方法は、定着後の記録紙上のトナー定着範囲が内側になるように軽く折って、おもり（２Ｋｇ、接触面円盤直径９ｃｍ）を使って折り目の上にゆっくり１往復する。更に定着紙を開き、布（フェルト）で包んだおもり（２Ｋｇ、接触面円盤直径９ｃｍ）を使って、折り目の上にゆっくり２往復させ、折り目の幅を１〜１０十段階で評価する。
１〜６  折り曲げ強度不足  ×
７〜１０  折り曲げ強度可  ○
＜耐ブロッキング性＞
現像用トナー５ｇを内径３ｃｍ、高さ６ｃｍの円筒形の容器に入れ、４０ｇの荷重をのせ、５０℃、４０％ＲＨの環境下に２４時間放置した後、トナーを容器から取り出し、上から荷重をかけることで凝集の程度を確認した。
◎（良好）    ：５０ｇ未満の荷重で崩れる。
○（実用可）  ：凝集しているが５００ｇ未満の荷重で崩れる。
△（不十分）  ：凝集しており、５００ｇ以上１５００ｇ未満の荷重で崩れる。
×（使用不可）：凝集しており、１５００ｇ以上の荷重をかけないと崩れない。
【０１３５】
これらの結果を、比較例１及び２を除き、下記表１に示す。なお、表中「長鎖（メタ）アクリル酸エステル重合体」は、結着樹脂１００質量部中の含有量を示す。
表１から明らかなように、実施例１〜１４は何れも低温定着性、耐ブロッキング性、定着強度が全て良好であった。一方、第１工程を実施しなかった比較例１、及び、第１工程に相当する反応の重合体と第２工程に相当する反応の重合体を混合した比較例２はトナー母粒子又は現像用トナーとして用いることができなかった。また、第１工程を実施しなかった比較例３はトナーとしての評価は可能であったが、定着温度が実施例と比較して高く、定着強度評価でも温度が高かった。
【０１３６】
【表１】
0005617528.tif 000002